(57)【要約】  エアロゾル発生装置のための誘導加熱器が提供される。この誘導加熱器は、エアロゾル発生材料を加熱するための加熱要素を備える。この加熱要素は、セラミック部材と、このセラミック部材と一体に形成されたサセプタ材料とを備える。このサセプタ材料は、使用時に、電磁誘導によって加熱されるように配置される。【選択図】図５
2021526025.tif 000002
【特許請求の範囲】
【請求項１】
エアロゾル発生装置用の誘導加熱器であって、
エアロゾル発生材料を加熱するための加熱要素を備え、前記加熱要素は、セラミック部材と、前記セラミック部材と一体に形成されたサセプタ材料とを備え、
前記サセプタ材料は、使用時に、電磁誘導によって加熱されるように配置される、誘導加熱器。
【請求項２】
前記加熱要素は、サセプタ材料よりも高い濃度のセラミック部材を有する、請求項１に記載の誘導加熱器。
【請求項３】
前記加熱要素は、セラミック部材よりも高い濃度のサセプタ材料を有する、請求項１に記載の誘導加熱器。
【請求項４】
前記加熱要素の第１の領域におけるセラミック部材に対するサセプタ材料の濃度比が、前記加熱要素の第２の領域におけるセラミック部材に対するサセプタ材料の濃度比と異なる、請求項１、２または３に記載の誘導加熱器。
【請求項５】
前記加熱要素は細長く、セラミック部材に対するサセプタ材料の濃度比が、前記加熱要素の長さに沿って変化する、請求項４に記載の誘導加熱器。
【請求項６】
前記サセプタ材料が、ビーズ、薄片、粒子、破片、ロッドおよび管の少なくとも１つの形態である、請求項１〜５のいずれか一項に記載の誘導加熱器。
【請求項７】
前記サセプタ材料が金属である、請求項１〜６のいずれか一項に記載の誘導加熱器。
【請求項８】
前記サセプタ材料が鉄金属である、請求項１〜７のいずれか一項に記載の誘導加熱器。
【請求項９】
前記サセプタ材料が、少なくとも２種類のサセプタ材料を含み、セラミック部材に対する前記少なくとも２種類のサセプタ材料の濃度比が、前記加熱要素のなかで互いに異なっている、請求項１〜８のいずれか一項に記載の誘導加熱器。
【請求項１０】
前記セラミック部材が、エアロゾル化可能材料を受けるための中空管の形態である、請求項１〜９のいずれか一項に記載の誘導加熱器。
【請求項１１】
前記セラミック部材が、エアロゾル発生材料を前記セラミック部材に吸い上げるための吸い上げ機能を提供するように構成されている、請求項１〜１０のいずれか一項に記載の誘導加熱器。
【請求項１２】
前記セラミック部材は、焼結セラミック材料から形成されている、請求項１１に記載の誘導加熱器。
【請求項１３】
前記加熱器に、液体形態のエアロゾル化可能材料が浸み込んでいる、請求項１〜１２のいずれか一項に記載の誘導加熱器。
【請求項１４】
請求項１〜１３のいずれか一項に記載の誘導加熱器と、前記誘導加熱器を加熱するための電磁場発生器とを備える、エアロゾル加熱装置用の誘導加熱システム。
【請求項１５】
エアロゾル発生装置用の誘導加熱器であって、
変動磁場が侵入したときに発熱するように構成された埋め込みサセプタ材料を含む加熱要素であって、液体形態のエアロゾル化可能材料を吸い上げるようにさらに構成された加熱要素と、
液体形態のエアロゾル化可能材料と、
を備え、
前記加熱要素に、液体形態のエアロゾル化可能材料が浸み込んでいる、誘導加熱器。
【請求項１６】
エアロゾル発生装置の誘導加熱システムのための誘導加熱器を製造する方法であって、
セラミック材料を提供するステップと、
前記セラミック材料にサセプタ材料を所定の濃度で混入するステップと、
混入を受けた前記セラミック材料を、前記誘導加熱器の所望の形状にするステップと、
を備える、誘導加熱器の製造方法。
【請求項１７】
前記セラミック材料がスラリー形態で提供され、前記混入を受けたセラミック材料が、前記誘導加熱器の所望の形状に成形される、請求項１６に記載の誘導加熱器の製造方法。
【請求項１８】
前記セラミック材料が粉末形態で提供され、前記混入を受けたセラミック材料が、前記誘導加熱器の所望の形状にされた後、前記誘導加熱器の該形状を固定するために焼結される、請求項１６に記載の誘導加熱器の製造方法。
【請求項１９】
前記混入を受けたセラミック材料で中空管が形成される、請求項１６〜１８のいずれか一項に記載の誘導加熱器の製造方法。
【発明の詳細な説明】
【技術分野】
【０００１】
本発明は、エアロゾル発生装置用の誘導加熱システムおよび加熱器に関する。
【背景技術】
【０００２】
紙巻きタバコ、葉巻などの喫煙物品は、使用中にタバコを燃やしてタバコ煙を生成する。燃焼なく化合物を放出する製品を作り出すことによってこれらの物品の代替物を提供する試みがなされてきた。このような製品の例は、いわゆる「非燃焼加熱（heat not burn）」製品またはタバコ加熱装置もしくはタバコ加熱製品であり、これらは、材料を加熱するが燃焼させないことによって化合物を放出する。材料は、例えば、タバコまたは他の非タバコ製品であってもよく、ニコチンを含有しても含有しなくてもよい。
【発明の概要】
【０００３】
本発明の一態様によれば、エアロゾル発生装置用の誘導加熱器が提供される。この誘導加熱器は、エアロゾル発生材料を加熱するための加熱要素を備える。この加熱要素は、セラミック部材と、セラミック部材と一体に形成されたサセプタ材料とを備える。サセプタ材料は、使用時に、電磁誘導によって加熱されるように配置される。
【０００４】
本発明の別の態様によれば、エアロゾル発生装置用の誘導加熱器が提供される。この誘導加熱器は、変動磁場が侵入したときに発熱するように構成された埋め込みサセプタ材料を含む加熱要素を備える。この加熱要素は、液体形態のエアロゾル化可能材料を吸い上げるようにさらに構成される。この誘導加熱器は、液体形態のエアロゾル化可能材料を備える。加熱要素には、この液体形態のエアロゾル化可能材料が浸み込んでいる。
【０００５】
加熱要素は、サセプタ材料よりも高い濃度のセラミック部材を有していてもよい。
【０００６】
加熱要素は、セラミック部材よりも高い濃度のサセプタ材料を有していてもよい。
【０００７】
加熱要素の第１の領域におけるセラミック部材に対するサセプタ材料の濃度比は、加熱要素の第２の領域におけるセラミック部材に対するサセプタ材料の濃度比と異なっていてもよい。
【０００８】
加熱要素は細長くてもよく、セラミック部材に対するサセプタ材料の濃度比は、加熱要素の長さに沿って変化する。
【０００９】
サセプタ材料は、ビーズ、薄片、粒子、破片、ロッドおよび管の少なくとも１つの形態であってもよい。サセプタ材料は金属であってもよい。サセプタ材料は鉄金属であってもよい。
【００１０】
サセプタ材料は、少なくとも２種類のサセプタ材料を含んでいてもよく、ここで、セラミック部材に対する少なくとも２種類のサセプタ材料の濃度比は、加熱要素のなかで互いに異なっている。
【００１１】
セラミック部材は、エアロゾル化可能材料を受けるための中空管の形態であってもよい。セラミック部材は、エアロゾル発生材料をセラミック部材に吸い上げるための吸い上げ機能を提供するように構成されていてもよい。セラミック部材は、焼結セラミック材料から形成されていてもよい。
【００１２】
加熱器には、液体形態のエアロゾル化可能材料が浸み込んでいてもよい。
【００１３】
エアロゾル加熱装置用の誘導加熱システムを提供してもよい。この誘導加熱システムは、本書に開示される誘導加熱器と、この誘導加熱器を加熱するための電磁場発生器とを備えてもよい。
【００１４】
本発明の別の態様によれば、エアロゾル発生装置の誘導加熱システムのための誘導加熱器を製造する方法が提供される。この方法は、セラミック材料を提供するステップと、セラミック材料にサセプタ材料を所定の濃度で混入するステップと、混入を受けたセラミック材料を、誘導加熱器の所望の形状にするステップとを備える。
【００１５】
セラミック材料はスラリー形態で提供されてもよく、混入を受けたセラミック材料は、誘導加熱器の所望の形状に成形されてもよい。
【００１６】
セラミック材料は粉末形態で提供されてもよく、混入を受けたセラミック材料は、誘導加熱器の所望の形状にされた後、誘導加熱器のその形状を固定するために焼結されてもよい。
【００１７】
混入を受けたセラミック材料で中空管が形成されてもよい。
【００１８】
本発明のさらなる特徴および利点は、本発明の好ましい実施形態の以下の説明から明らかになるであろう。ここで、これらの実施形態は、添付の図面を参照した例示のためにのみ提供される。
【図面の簡単な説明】
【００１９】
【図１】一実施例に係る加熱要素の概略斜視断面図を示す。
【図２】一実施例に係る加熱要素の概略斜視断面図を示す。
【図３】一実施例に係る加熱要素の概略斜視断面図を示す。
【図４】一実施例に係る加熱要素の概略斜視断面図を示す。
【図５】一実施例に係る加熱要素の概略斜視図を示す。
【図６】一実施例に係るエアロゾル発生装置の概略断面図を示す。
【発明を実施するための形態】
【００２０】
誘導加熱は、導電性の物体を電磁誘導によって加熱するプロセスである。この導電性物体は、サセプタとして知られているであろう。誘導加熱器は、電磁石と、交流電流などの変動する電流を電磁石に流すための装置とを備えていてもよい。電磁石中の変動する電流は、変動する磁場を生成する。この変動磁場は、電磁石に対して適切に配置されたサセプタに侵入し、サセプタの内部に渦電流を発生させる。サセプタは、この渦電流に対して電気抵抗を有しており、この抵抗に抗して渦電流が流れることにより、ジュール加熱によってサセプタが加熱される。サセプタが鉄、ニッケルまたはコバルトなどの強磁性材料を含む場合は、サセプタ内の磁気ヒステリシス損によって、すなわち、磁性材料内の磁気双極子が変動磁場と整列する結果、それらの磁気双極子の配向が変動することによっても、熱が発生する可能性がある。
【００２１】
伝導などによる加熱と比較して、誘導加熱では、サセプタ内で熱が発生するので、急速加熱が可能である。さらに、誘導加熱器とサセプタとの間に物理的な接触は必要ないので、構成および適用の自由度を高めることが可能である。
【００２２】
図１を参照すると、セラミック部材１１０と、セラミック部材１１０内に配置されたサセプタ材料１２０とを有する加熱要素１００の一例の概略斜視断面図が示されている。加熱要素１００は、動作中の電磁誘導システム内に加熱要素１００が配置されるとサセプタ材料１２０が熱エネルギーを生成するように構成されている。換言すれば、加熱要素１００は、誘導加熱器として使用される。サセプタ材料１２０によって生成された熱をセラミック部材１１０が保持するので、加熱要素１００は、熱エネルギーを提供するように効率的に機能する。セラミック部材１１０は、サセプタ材料１２０が埋め込まれる任意の形状とすることができる。
【００２３】
図２を参照すると、加熱要素１００の別の例の概略斜視断面図が示されている。図２の加熱要素１００は、２つの領域、すなわち領域Ａおよび領域Ｂを有する。サセプタ材料１２０は、領域Ａが領域Ｂと比較してより多くの量のサセプタ材料１２０を有するように、２つの領域の間で不均一に分布している。言い換えれば、領域Ａは、領域Ｂと比較してより少ない量のセラミックを有する。サセプタ材料１２０のこの不均一な分布の効果は、図２の加熱要素１００が電磁場に曝露されるとき、領域Ａは、領域Ｂよりもセラミック材料１１０に対するサセプタ材料１２０の濃度が高いので、領域Ｂよりも速く加熱されることである。加えて、領域Ａではセラミック材料がより少ないので、領域Ａにおける全体的な絶縁レベルを、領域Ｂと比較して相対的に低くすることができ、したがって、加熱要素１００の領域Ａから熱がより容易に逃げることができる。このように、加熱要素１００内のサセプタ材料１２０の配置によって、特定の加熱プロファイルを有する加熱要素１００を作り出すことができる。この点は、加熱要素１００と接触するまたはその付近に位置する任意のエアロゾル化可能材料の異なる領域に対して異なる加熱を行うために有用となりうる。これは、加熱されるエアロゾル化可能材料の種類、加熱要素１００がエアロゾル供給装置で使用されるときの加熱要素１００上または加熱要素１００中の空気流特性、および／または加熱領域からマウスピースまでの距離によって影響を受ける可能性がある。
【００２４】
図２に示す例では、領域Ａは、加熱器１００の一端に寄せて配置され、領域Ｂは、加熱器１００の他端に寄せて配置される。換言すれば、セラミック部材１１０内に配置されるサセプタ材料１２０の量は、加熱要素１００の長さに沿って長手方向に変化する。当業者には理解されるように、他の配置も考えられる。すなわち、サセプタ材料の濃度は、加熱器に対する任意の方向に沿って変化することができる。例えば、追加的に、または代替的に、セラミック部材１１０内に配置されるサセプタ材料１２０の量は、加熱器１００の幅に沿って変化してもよい。サセプタ材料１２０の量が２次元（例えば幅および長さ方向）で変化する場合は、２次元加熱プロファイルが、使用時の加熱要素１００によって形成され得る。一例では、加熱要素１００は、複数の領域の配列を有していてもよく、その各領域は、セラミック部材１１０と共に配置された所望の量のサセプタ材料１２０を有する。したがって、この各領域は、その領域に配置されたサセプタ材料１２０の量に基づいた、各自の特定の加熱速度を有する「加熱スポット」と考えることができる。
【００２５】
図３を参照すると、加熱要素１００の別の例の概略斜視断面図が示されている。図３の加熱要素１００は、領域Ａ、領域Ｂ、および領域Ｃという３つの領域を有する。サセプタ材料１２０は、領域Ａが領域Ｂと比較してより多くの量のサセプタ材料１２０を有し、領域Ｃが領域Ａと比較してより多くの量のサセプタ材料１２０を有するように、３つの領域間で不均一に分布している。図２の加熱要素１００の例と同様に、サセプタ材料１２０の不均一な分布は、図３の加熱器１００に特定の加熱プロファイルをもたらす。領域Ｃが最も急速に加熱され、続いて領域Ａ、次いで領域Ｂが加熱される。図示の例では、領域Ｃは加熱要素１００の一端に寄っており、領域Ａは加熱要素１００の他端に寄っており、領域Ｂは領域Ａと領域Ｃとの間に位置している。ここでも、図２と同様に、セラミック部材１１０内に配置されたサセプタ材料１２０の量は、図３に示す加熱要素１００の長さに沿って長手方向に変化する。図２および図３に示す加熱要素１００によって提供される特定の加熱プロファイルは、自らの長さに沿って変化し得る特殊なエアロゾル化可能材料との組み合わせにおいて最も好適に使用することができる。任意で、この特殊なエアロゾル化可能材料は、それが望ましい場合には、その幅に沿って変化してもよい。このように、この加熱器は、喫煙セッション中の特定の時間に、領域ＡおよびＢ（および図３の領域Ｃ）と実質的に位置合わせされたエアロゾル化可能材料の特定の部位または部分からエアロゾルを発生させることができる。一例では、エアロゾル化可能材料は、喫煙セッションがタバコエアロゾルで開始してメントールエアロゾルで終了するように、急速加熱領域Ａと実質的に位置合わせされたタバコ部分と、緩慢加熱領域Ｂと実質的に位置合わせされたメントール部分とを有することができる。
【００２６】
各領域（例えば、Ａ、Ｂ、またはＣ）においてセラミック部材１１０内に配置されるサセプタ材料１２０の量は、各領域のピーク温度が、使用時に昇温されるときに、実質的に同じ温度に安定するが、各領域がそのピーク温度に達するのに要する時間は、特定の加熱要素１００の所望の加熱プロファイルに応じて相互に異なるように設計してもよい。言い換えれば、各領域の加熱速度が、使用時に相互に異なることになる。
【００２７】
あるいは、各領域（例えば、Ａ、Ｂ、またはＣ）中のセラミック部材１１０内に配置されるサセプタ材料１２０の量は、各領域のピーク温度が、使用時に昇温されるときに、その温度値と、そのピーク温度に達するのに要する時間の双方において相互に異なるように設計されてもよい。各領域においてセラミック部材１１０内に配置されるサセプタ材料１２０の量は、特定の加熱要素１００の所望の加熱プロファイルに応じて設計される。言い換えれば、各領域の加熱速度および最終ピーク温度の双方が、使用時に相互に異なることになる。また、サセプタ材料の種類が、それらの領域ごとに（濃度に加えて、または濃度に代えて）異なってもよく、このサセプタ材料の種類は、異なる加熱特性（例えば、昇温速度、動作温度など）を有し、したがって、各領域の温度の違いが、各領域におけるサセプタ材料の選択によっても影響され得ることを理解されたい。
【００２８】
一例では、セラミックスラリーを適切な量のサセプタ材料１２０と混合することによって加熱要素１００を製造してもよい。セラミックスラリーは、型に入れてもよい。次いで、セラミックスラリーを放置して固化および乾燥させてもよい。次いで、セラミックスラリーを焼結し、セラミックを硬質かつ剛性にして、加熱要素１００のセラミック部材１１０を形成してもよい。一例では、加熱要素１００の一領域を最終的に形成するセラミックスラリーの部分に、適切な量のサセプタ材料１２０を混合してもよい。すなわち、セラミックスラリーにサセプタ材料１２０が混入される。サセプタ材料１２０は、セラミックスラリーのその部分に、所望の加熱プロファイルによって定められるように均一または不均一に混合してもよい。次いで、セラミックスラリーのこの部分を、それに対応する位置で型に加えてもよい。この後、異なる量（または、後述するように、異なる種類）のサセプタ材料１２０を有する他の領域に対応するセラミックスラリーの他の部分を、加熱要素１００にとって望ましい加熱プロファイルに応じて、型に加えてもよい。
【００２９】
別の例では、加熱要素１００のある領域に対して適切な量のサセプタ材料１２０を、既に型内にあるセラミックスラリーに添加してもよい。適切な量のサセプタ材料１２０を、型内の適切な位置に加え、スラリーを固化させて焼結する前に、その場で混合してもよい。サセプタ材料１２０は、セラミックスラリーの一部分に、所望の加熱プロファイルによって定められるように均一または不均一に混合してもよい。この後、セラミックスラリーを含有する型の他の位置に、他の量のサセプタ材料１２０を添加してもよく、ここで、これら他の位置は、加熱要素１００にとって望ましい加熱プロファイルに応じた異なる加熱領域に対応する。
【００３０】
別の例では、セラミック粉末を焼結してセラミック部材１１０を形成することにより、セラミック部材１１０を作製してもよい。セラミック粉末は、この粉末が焼結される前に、セラミック部材１１０の最終的な形状にプレスまたは成形されてもよい。一例では、適切な量のサセプタ材料１２０をセラミック粉末の一部に添加して混合することができる。次いで、加熱要素１００のそれぞれの領域に対応する粉末の部分を、異なる量のサセプタ材料１２０を有する加熱要素の他の領域に対応するセラミック粉末の他の部分に対して配置することができる。こうして、完全な配列を形成し、焼結することができる。後述するように、焼結プロセスにより、セラミック部材１１０が多孔質である加熱要素１００を形成することができる。多孔質セラミック部材１１０は、エアロゾル化可能な液体が加熱要素１００上の加熱位置に吸い上げられることを可能にする吸い上げ特性を有していてもよい。
【００３１】
当業者には明らかなように、セラミック部材１１０内に配置されたサセプタ材料１２０の量は、セラミック部材１１０内のサセプタ材料１２０の濃度として説明することもできる。加熱要素１００を製造するために、サセプタ材料１２０の量は、セラミック部材１１０との濃度比で測ることができる。セラミック部材１１０に対するサセプタ材料１２０の量という濃度比は、加熱要素１００の領域ごとに異なってもよい。例えば、領域（例えば、Ａ、Ｂ、またはＣ）の１つは、これらの領域の別の１つとは異なる、セラミック部材１１０に対するサセプタ材料１２０の濃度比を有していてもよい。当業者には理解されるように、最終的な加熱要素１００内の濃度比は、製造プロセスに起因して、セラミック原材料に対するサセプタ原材料の濃度比とは異なる可能性がある。例えば、製造プロセス中の水分損失を考慮する必要があるかもしれない。
【００３２】
図４を参照すると、加熱要素１００の別の例の概略斜視断面図が示されている。加熱要素１００は、様々な形態のセラミック部材１１０およびサセプタ材料１２０を有する。サセプタ材料１２０は、ロッド１２０ａ、ビーズ１２０ｂ、管１２０ｃ、破片１２０ｄ、薄片１２０ｅ、または粒子１２０ｆのいずれの形態であってもよい。サセプタ材料１２０は、１種類のサセプタ材料から形成されてもよいし、２種類以上のサセプタ材料から形成されてもよい。異なる種類のサセプタを用いることで、異なるピーク温度に達することが可能になる。サセプタ材料１２０の種類と、セラミック部材１１０の特定の領域におけるその種類のサセプタ材料１２０の量の双方を変化させることで、非常に正確な加熱プロファイルを生成することが可能になる。図４に示す加熱要素１００は、図１〜３に関して上述したものと同じ方法で形成することができる。
【００３３】
次に図５を参照すると、加熱要素１００の概略斜視図が示されている。加熱要素１００は、前の例と同様に、セラミック部材１１０およびサセプタ材料１２０を有するが、この加熱要素１００は、中空管の形状に形成されており、したがって、加熱要素１００の一端から他端まで延びる貫通孔１４０へ通じる開口部１３０を有する。図５の加熱要素１００が電磁場中に置かれると、サセプタ材料１２０が熱を発し、その熱をセラミック部材１１０が保持して周囲環境に放射する。貫通孔１４０は、それを取り囲む加熱要素１００によって加熱され、貫通孔１４０内の熱は効率的に保持される。したがって、加熱要素１００はオーブンとして作用し、エアロゾル化可能材料を配置することの可能な貫通孔１４０内に高温を生成する。図２、図３および図４の例と同様に、図５の加熱要素１００は、加熱要素１００内のサセプタ材料１２０の量および種類の双方に変化を有していてもよい。例えば、加熱要素１００は、加熱要素１００の１つの領域に位置するサセプタ材料１２０の量が加熱要素１００の別の領域よりも多くてもよい。一例において。サセプタ材料１２０は、加熱要素１００の一方の端部でより濃縮されてもよく、その結果、オーブンはその端部で最も熱くなり、その結果、エアロゾル生成がより迅速に行われる。換言すれば、セラミック部材１１０内に配置されるサセプタ材料１２０の量は、中空管加熱要素１００の長さに沿って長手方向に変化する。
【００３４】
図５に示す加熱要素１００は、図１〜４に関して上述したものと同じ方法で形成することができる。
【００３５】
次に図６を参照すると、電力ユニット２１０と、加熱ユニット２２０と、マウスピース２３０とを有するエアロゾル発生装置２００が示されている。マウスピース２３０は、装置２００の基端寄りに配置され、一方で、図示の例では、電力ユニット２１０が装置２００の先端寄りに配置される。加熱ユニット２２０は、図示の例では、電力ユニット２１０とマウスピース２３０との間に位置する。
【００３６】
加熱ユニット２２０は、加熱器３００を収容している。加熱器３００は、サセプタ材料３２０が埋め込まれたセラミック部材３１０を有する。加熱器３００はまた、電流を運ぶ１つのコイル３３０または直列の複数のコイル３３０を有する。コイル３３０は、セラミック部材３１０内のサセプタ材料３２０の加熱を生じさせるように電磁場を提供する。コイル３３０は、装置２００の電力ユニット２１０内に設けられた電源に接続されている。
【００３７】
セラミック部材３１０は、図１〜５で言及した加熱要素１００と同様の方法で形成することができる。したがって、セラミック部材３１０は、注型または成形されるセラミックスラリーから形成してもよい。別の例では、セラミックスラリーは、管の形状に押出成形してもよい。スラリーには、サセプタ粒子を混入してもよい。この後、スラリーを中空形状に仕上げてもよい。
【００３８】
これも図１〜５に関して上述したことだが、セラミック部材３１０は、代わりに、焼結、圧力の付与、または多孔質セラミックを形成するための任意の他の技術によって作製してもよい。例えば、セラミック部材３１０は、等圧圧縮、プラスチック成形（例えば、ジガリング、押出成形、または射出成形）、または注型によって製造してもよい。この方法では、生成されたセラミック部材３１０は多孔質となり、したがって、装置２００内のエアロゾル発生材料の貯蔵部からエアロゾル発生材料を（例えば、毛管力によって）引き出すためのウィックとして作用することができる。したがって、セラミック部材３１０は、装置２００のためのウィックおよび加熱器の双方として作用する。一例では、セラミック部材３１０の一端は、喫煙セッション中のエアロゾル化のためにエアロゾル発生材料を加熱器３００に引き込むように、エアロゾル発生材料の貯蔵部内に突出していてもよい。
【００３９】
セラミック部材３１０は、消耗品として使用することもできる。一例では、サセプタ材料３２０が埋め込まれたセラミック部材３１０は、エアロゾル発生装置２００で使用するための使い捨て消耗品を形成するために、例えばｅリキッドまたは濃縮タバコ抽出物などのエアロゾル発生材料、および例えばグリセロールなどのエアロゾル発生剤が浸み込ませてあってもよい。代替の材料としては、濃縮タバコ抽出物と結合剤、例えばアルギン酸ナトリウムが挙げられる。この材料はまた、追加的または代替的に、香料または香味料を含んでもよい。本書で使用するとき、用語「香料」および「香味料」は、地域の規制が許す場合、成人消費者のために製品に所望の味または香りを作り出すために使用され得る材料を指す。使用されるサセプタ材料３２０の種類および量は、予め浸み込ませるエアロゾル発生材料と共に好適に機能するように具体的に選択してもよい。例えば、セラミック部材３１０のうちの１つが、喫煙セッションにおいて最初にエアロゾル化される１つの種類のエアロゾル発生材料を一方の端部に有し、喫煙セッションにおいて２番目にエアロゾル化される第２の種類のエアロゾルを第２の端部に有する場合、サセプタ材料３２０を第１の端部に向かうにつれて増やしてもよいし、あるいは第１の端部におけるサセプタ材料の種類を、第２の端部における種類よりも高い温度に達するように選択してもよい。
【００４０】
一連の複数の加熱器３００に、同様の又は異なる装填量のサセプタ材料３２０を設け、各加熱器３００が、使用時に同様の又は異なる加熱プロファイルを提供するように構成してもよい。このようにして、１つの加熱器３００をエアロゾル発生装置２００から取り外し、喫煙セッションにとって好ましい加熱プロファイルを提供する加熱器３００と交換することができる。これは、特定の加熱プロファイルによって特別に加熱される特選のエアロゾル化可能材料に適用されるかもしれない。
【００４１】
セラミック部材１１０、３１０は、任意の適切なセラミック材料から形成することができる。例えば、セラミック部材１１０、３１０は、硬質ケーキまたはタブレットにすることができる任意の適切なセラミック材料から形成することができる。例えば、セラミック部材１１０、３１０は、多孔質ケーキまたは多孔質タブレットにすることができる任意の適切なセラミック材料から形成することができる。例えば、セラミック材料は、アルミナ、ジルコニア、イットリア、炭酸カルシウム、および硫酸カルシウムのうちの少なくとも１つから形成することができる（ただし、これに限定されるものではない）。
【００４２】
サセプタ材料１２０、３２０は、任意の適切なサセプタ材料、例えば、鉄、ステンレス鋼などの鉄合金、軟鋼、モリブデン、炭化ケイ素、アルミニウム、金および銅のうちの少なくとも１つ、またはそれらの任意の組合せから形成することができる。
【００４３】
上記の実施形態は、本発明の例示として理解されるべきである。本発明のさらなる実施形態が想定される。任意の１つの実施形態に関連して説明される任意の特徴は、単独で、または説明される他の特徴と組み合わせて使用されてもよく、また、任意の他の実施形態、または任意の他の実施形態の任意の組み合わせの１つ以上の特徴と組み合わせて使用されてもよいことを理解されたい。さらに、添付の特許請求の範囲に定義される本発明の範囲から逸脱することなく、上記で説明されていない均等物および変更形態も使用することができる。
【図１】
2021526025.tif 000003
【図２】
2021526025.tif 000004
【図３】
2021526025.tif 000005
【図４】
2021526025.tif 000006
【図５】
2021526025.tif 000007
【図６】
2021526025.tif 000008
【国際調査報告】
2021526025.tif 000009
2021526025.tif 000010